(57)【要約】【課題】エンボス加工部への追従性及び低温での耐衝撃性に優れた非ＰＶＣ系ライセンスプレート用グラフィックフィルムを提供する。【解決手段】本開示の一実施態様のライセンスプレート用グラフィックフィルムは、（Ａ）オーバーラミネートフィルム及び（Ｂ）画像担持フィルムを含み、非ＰＶＣ系である。オーバーラミネートフィルムは、（ａ１）非黄変性透明ポリウレタン層及び（ａ２）透明接着層を含み、画像担持フィルムは、（ｂ１）グラフィック画像層、（ｂ２）非黄変性ポリウレタン画像受容層、及び（ｂ３）白色接着層を含み、オーバーラミネートフィルムがグラフィック画像層の少なくとも一部を覆うように透明接着層を介して画像担持フィルムに積層されており、非黄変性透明ポリウレタン層及び非黄変性ポリウレタン画像受容層の合計厚みが、透明接着層及び白色接着層の合計厚みよりも小さい。【選択図】図１
2019206145.tif 000002
【特許請求の範囲】
【請求項１】
（Ａ）オーバーラミネートフィルム及び（Ｂ）画像担持フィルムを含む、ライセンスプレート用非ＰＶＣ系グラフィックフィルムであって、
前記オーバーラミネートフィルムは、（ａ１）非黄変性透明ポリウレタン層及び（ａ２）透明接着層を含み、
前記画像担持フィルムは、（ｂ１）グラフィック画像層、（ｂ２）非黄変性ポリウレタン画像受容層、及び（ｂ３）白色接着層を含み、
前記オーバーラミネートフィルムが前記グラフィック画像層の少なくとも一部を覆うように前記透明接着層を介して前記画像担持フィルムに積層されており、
前記非黄変性透明ポリウレタン層及び前記非黄変性ポリウレタン画像受容層の合計厚みが、前記透明接着層及び前記白色接着層の合計厚みよりも小さい、グラフィックフィルム。
【請求項２】
前記画像担持フィルムの前記非黄変性ポリウレタン画像受容層が透明である、請求項１に記載のグラフィックフィルム。
【請求項３】
前記画像担持フィルムの前記非黄変性ポリウレタン画像受容層がポリエーテル系ポリウレタンを含む、請求項１又は２のいずれかに記載のグラフィックフィルム。
【請求項４】
前記グラフィックフィルムの厚みが２００μｍ以下である、請求項１〜３のいずれか一項に記載のグラフィックフィルム。
【請求項５】
前記オーバーラミネートフィルムの前記非黄変性透明ポリウレタン層及び前記画像担持フィルムの前記非黄変性ポリウレタン画像受容層の合計厚みが８０μｍ以下である、請求項１〜４のいずれか一項に記載のグラフィックフィルム。
【請求項６】
前記画像担持フィルムの前記グラフィック画像層がインクジェット印刷層である、請求項１〜５のいずれか一項に記載のグラフィックフィルム。
【請求項７】
前記オーバーラミネートフィルムの前記非黄変性透明ポリウレタン層が、（メタ）アクリルポリオールと非黄変性ポリイソシアネートとを含む反応性ポリウレタン組成物の硬化物を含む、請求項１〜６のいずれか一項に記載のグラフィックフィルム。
【請求項８】
請求項１〜７のいずれか一項に記載のグラフィックフィルム及びベースプレートを含むグラフィックフィルム積層プレート。
【請求項９】
請求項１〜７のいずれか一項に記載のグラフィックフィルム及びベースプレートを含むライセンスプレート。
【請求項１０】
ベースプレートを提供する工程と、
前記ベースプレートの上又はその上方に、請求項１〜７のいずれか一項に記載のグラフィックフィルムを適用してグラフィックフィルム積層プレートを形成する工程と、
前記グラフィックフィルム積層プレートをエンボス加工又はデボス加工する工程と、
エンボス加工又はデボス加工された前記グラフィックフィルム積層プレートの凸部又は凹部に印刷層を適用する工程と、
を含む、ライセンスプレートの製造方法。
【発明の詳細な説明】
【技術分野】
【０００１】
本開示はライセンスプレート用グラフィックフィルム、グラフィックフィルム積層プレート、ライセンスプレート及びその製造方法に関する。
【背景技術】
【０００２】
装飾が付与されたライセンスプレート（「ナンバープレート」ともいう。本開示において以下同じ。）が使用されている。装飾はベースプレートの塗装、ベースプレートへの印刷、又はグラフィックフィルムのベースプレートへの貼付けにより行われる。グラフィックフィルムを用いた装飾は、意匠性が高く、製造時の環境負荷の点でも優れていることから、ライセンスプレートの装飾用途においてさらに普及することが見込まれている。
【０００３】
特許文献１（特開２０１６−２１５６７２号公報）は、「上面及び下面を有するベースフィルム層、及び前記ベースフィルム層の下面に配置された感圧接着層を含む、ライセンスプレート用グラフィックフィルムであって、前記感圧接着層が、（ａ）ガラス転移温度が−５０℃以下のカルボキシル基含有粘着性（メタ）アクリル系ポリマーと、（ｂ）芳香族ビニルモノマーに由来するモノマー単位を含まないアミノ基含有（メタ）アクリル系ポリマーを含む分散剤と、（ｃ）ロジンエステル系、水添ロジン系、テルペンフェノール系、スチレン系、水添テルペンフェノール系、芳香族変性水添テルペン樹脂、及び芳香族変性テルペン樹脂からなる群より選択される少なくとも一つの粘着付与剤と、（ｄ）前記カルボキシル基含有粘着性（メタ）アクリル系ポリマー、芳香族ビニルモノマーに由来するモノマー単位を含まないアミノ基含有（メタ）アクリル系ポリマーを含む分散剤及び粘着付与剤の合計１００質量部に対して１０質量部以上の白色顔料とを含む、グラフィックフィルム」を記載している。
【０００４】
特許文献２（特開２０１７−１７７４８１号公報）は、「印刷層が適用されるポリウレタン表面保護層を含む、ライセンスプレート用グラフィックフィルムであって、前記ポリウレタン表面保護層は、少なくともポリエステル骨格若しくはポリカーボネート骨格のいずれかを有するポリオールと、多官能の脂肪族イソシアネートとの反応物、又は水系ポリウレタンを含む、ライセンスプレート用グラフィックフィルム」を記載している。
【先行技術文献】
【特許文献】
【０００５】
【特許文献１】特開２０１６−２１５６７２号公報
【特許文献２】特開２０１７−１７７４８１号公報
【発明の概要】
【発明が解決しようとする課題】
【０００６】
ポリ塩化ビニル（以下、本開示において「ＰＶＣ」とも記載する。）フィルムを用いたライセンスプレート用グラフィックフィルムが知られているが、その一方で、ＰＶＣを含まない非ＰＶＣ系のライセンスプレート用グラフィックフィルムが一部の用途又は需要者から望まれている。しかし、非ＰＶＣ系フィルムは、加工性に優れたＰＶＣフィルムと比べてライセンスプレートのエンボス加工部への追従性に劣る場合があり、特にグラフィックフィルムが凹部に追従すべき部分でグラフィックフィルムの浮き、及びグラフィックフィルムが凸部によって引き伸ばされる部分で破断が発生する傾向があった。一方、ＰＶＣフィルムは低温での耐衝撃性が低く、例えば氷点下さらには−２０℃程度まで周囲温度が低下する冬季に小石などがライセンスプレートに当たったときに、グラフィックフィルムに穿孔又は亀裂が発生するおそれがあった。
【０００７】
本開示は、エンボス加工部への追従性及び低温での耐衝撃性に優れた非ＰＶＣ系ライセンスプレート用グラフィックフィルムを提供する。
【課題を解決するための手段】
【０００８】
本開示の一実施態様によれば、（Ａ）オーバーラミネートフィルム及び（Ｂ）画像担持フィルムを含む、ライセンスプレート用非ＰＶＣ系グラフィックフィルムであって、前記オーバーラミネートフィルムは、（ａ１）非黄変性透明ポリウレタン層及び（ａ２）透明接着層を含み、前記画像担持フィルムは、（ｂ１）グラフィック画像層、（ｂ２）非黄変性ポリウレタン画像受容層、及び（ｂ３）白色接着層を含み、前記オーバーラミネートフィルムが前記グラフィック画像層の少なくとも一部を覆うように前記透明接着層を介して前記画像担持フィルムに積層されており、前記非黄変性透明ポリウレタン層及び前記非黄変性ポリウレタン画像受容層の合計厚みが、前記透明接着層及び前記白色接着層の合計厚みよりも小さい、グラフィックフィルムが提供される。
【０００９】
本開示の別の実施態様によれば、上記グラフィックフィルム及びベースプレートを含むグラフィックフィルム積層プレートが提供される。
【００１０】
本開示のさらに別の実施態様によれば、上記グラフィックフィルム及びベースプレートを含むライセンスプレートが提供される。
【００１１】
本開示のさらに別の実施態様によれば、ベースプレートを提供する工程と、前記ベースプレートの上又はその上方に、上記グラフィックフィルムを適用してグラフィックフィルム積層プレートを形成する工程と、前記グラフィックフィルム積層プレートをエンボス加工又はデボス加工する工程と、エンボス加工又はデボス加工された前記グラフィックフィルム積層プレートの凸部又は凹部に印刷層を適用する工程と、を含む、ライセンスプレートの製造方法が提供される。
【発明の効果】
【００１２】
本開示のライセンスプレート用非ＰＶＣ系グラフィックフィルムは、エンボス加工部への追従性及び低温例えば０℃〜−２０℃での耐衝撃性に優れている。
【００１３】
上述の記載は、本発明の全ての実施態様及び本発明に関する全ての利点を開示したものとみなしてはならない。
【図面の簡単な説明】
【００１４】
【図１】本開示の一実施態様のライセンスプレート用非ＰＶＣ系グラフィックフィルムの概略断面図である。
【図２Ａ】本開示の一実施態様のライセンスプレートの作製手順を断面図で示す。
【図２Ｂ】本開示の一実施態様のライセンスプレートの作製手順を断面図で示す。
【図２Ｃ】本開示の一実施態様のライセンスプレートの作製手順を断面図で示す。
【図２Ｄ】本開示の一実施態様のライセンスプレートの作製手順を断面図で示す。
【図２Ｅ】本開示の一実施態様のライセンスプレートの作製手順を断面図で示す。
【発明を実施するための形態】
【００１５】
以下、本発明の代表的な実施態様を例示する目的で、図面を参照しながらより詳細に説明するが、本発明はこれらの実施態様に限定されない。図面の参照番号について、異なる図面において類似する番号が付された要素は、類似又は対応する要素であることを示す。
【００１６】
本開示において「非ＰＶＣ系」とは、グラフィックフィルムが実質的にポリ塩化ビニル、例えばポリ塩化ビニルフィルム又はポリ塩化ビニル層を含まないことを意味する。いくつかの実施態様では、グラフィックフィルムのポリ塩化ビニル含量は、約１質量％以下、約０．５質量％以下、又は約０．１質量％以下である。
【００１７】
本開示において「非黄変性ポリウレタン」とは、少なくとも、屋外垂直面で５年以上曝露したときに実質的な変色が生じないポリウレタンをいう。「実質的な変色が生じない」とは、ＣＩＥ（国際照明委員会）１９７６のＬ＊ａ＊ｂ＊表色系において非黄変性ポリウレタンの色度を測定したときの色差ΔＥ＊ａｂが、約５以下、好ましくは約４以下、より好ましくは約３以下であることをいう。
【００１８】
本開示において「フィルム」には「シート」と呼ばれる物品も包含される。
【００１９】
本開示において「（メタ）アクリル」とはアクリル又はメタクリルを意味し、「（メタ）アクリレート」とはアクリレート又はメタクリレートを意味する。
【００２０】
本開示において「感圧接着」とは、使用温度範囲で、例えば０℃以上、５０℃以下の範囲で恒久的に粘着性であり、軽い圧力で様々な表面に接着し、相変化（液体から固体へ）を呈さない材料又は組成物の特性を意味する。
【００２１】
本開示において「透明」とは、ある材料又は物品の波長範囲４００〜７００ｎｍにおける全光線透過率が約８５％以上であることを意味し、「半透明」とは、ある材料又は物品の波長範囲４００〜７００ｎｍにおける全光線透過率が約２０％以上、約８５％未満であることを意味し、「不透明」とは、ある材料又は物品の波長範囲４００〜７００ｎｍにおける全光線透過率が約２０％未満であることを意味する。全光線透過率はＪＩＳ  Ｋ  ７３６１−１：１９９７（ＩＳＯ  １３４６８−１：１９９６）に準拠して決定される。
【００２２】
一実施態様のライセンスプレート用グラフィックフィルム（以下、単に「グラフィックフィルム」と呼ぶ場合がある。）は、（Ａ）オーバーラミネートフィルム及び（Ｂ）画像担持フィルムを含み、非ＰＶＣ系である。オーバーラミネートフィルムは、（ａ１）非黄変性透明ポリウレタン層及び（ａ２）透明接着層を含む。画像担持フィルムは、（ｂ１）グラフィック画像層、（ｂ２）非黄変性ポリウレタン画像受容層、及び（ｂ３）白色接着層を含む。オーバーラミネートフィルムはグラフィック画像層の少なくとも一部を覆うように透明接着層を介して画像担持フィルムに接着している。非黄変性透明ポリウレタン層及び非黄変性ポリウレタン画像受容層の合計厚みは、透明接着層及び白色接着層の合計厚みよりも小さい。グラフィックフィルムの構成要素の厚みの関係を上記のとおりとすることにより、非ＰＶＣ系でありながらエンボス加工部への良好な追従性を備え、かつ低温で優れた耐衝撃性を示すグラフィックフィルムを提供することができる。
【００２３】
図１に、一実施態様のライセンスプレート用非ＰＶＣ系グラフィックフィルム１０の概略断面図を示す。グラフィックフィルム１０は、（Ａ）オーバーラミネートフィルム２０及び（Ｂ）画像担持フィルム３０を含む。オーバーラミネートフィルム２０は、（ａ１）非黄変性透明ポリウレタン層２２及び（ａ２）透明接着層２４を含む。画像担持フィルム３０は、（ｂ１）グラフィック画像層３２、（ｂ２）非黄変性ポリウレタン画像受容層３４、及び（ｂ３）白色接着層３６を含む。オーバーラミネートフィルム２０はグラフィック画像層３２を覆うように透明接着層２４を介して画像担持フィルム３０に積層されている。
【００２４】
図１に示すように非黄変性透明ポリウレタン層２２と透明接着層２４とは直接接着されていてもよく、接合層を介して接着されていてもよい。非黄変性透明ポリウレタン層２２は、透明接着層２４との接着面にプライマー処理、コロナ処理などの表面処理を有してもよい。
【００２５】
図１に示すように非黄変性ポリウレタン画像受容層３４と白色接着層３６とは直接接着されていてもよく、接合層を介して接着されていてもよい。非黄変性ポリウレタン画像受容層３４は、白色接着層３６との接着面にプライマー処理、コロナ処理などの表面処理を有してもよい。
【００２６】
非黄変性透明ポリウレタン層は、グラフィックフィルムに優れた耐候性、耐薬品性及び耐衝撃性を付与する。一実施態様では、非黄変性透明ポリウレタン層はインク受容層としても機能し、非黄変性透明ポリウレタン層の上に、顔料、及びメラミン樹脂、アルキド樹脂、ウレタン樹脂、これらの混合樹脂などのバインダーを含むインク組成物を用いて、数字、文字などの表示部を構成する印刷層を形成することもできる。
【００２７】
非黄変性透明ポリウレタン層に様々なポリウレタン樹脂を用いることができる。一実施態様では、非黄変性透明ポリウレタン層は、ポリオールとポリイソシアネートとの重縮合物であるポリウレタン樹脂を含む。ポリオール及びポリイソシアネートを含む反応性ポリウレタン組成物、又はポリウレタン樹脂と有機溶媒若しくは水とを含むポリウレタン樹脂組成物を、例えば、ナイフコート、バーコート、ブレードコート、ドクターコート、ロールコート、キャストコートなどによってライナーに塗布し、必要に応じて加熱又は乾燥することで、非黄変性透明ポリウレタン層を形成することができる。反応性ポリウレタン組成物では、加熱又は乾燥時にポリオールとポリイソシアネートとが反応してポリウレタン樹脂が生成する。反応性ポリウレタン組成物又はポリウレタン樹脂組成物を用いてキャスト法により非黄変性透明ポリウレタン層を形成してもよい。
【００２８】
ポリオールとして、例えばエチレングリコール、１，２−プロパンジオール、１，３−プロパンジオール、２−メチル−１，３−プロパンジオール、２−ブチル−２−エチル−１，３−プロパンジオール、１，４−ブタンジオール、１，６−ヘキサンジオール、グリセリンなどの炭素原子数２〜２０の低分子ポリオール；メチル（メタ）アクリレート、ｎ−ブチル（メタ）アクリレート、２−エチルヘキシル（メタ）アクリレート、エチレングリコール（メタ）アクリル酸ジエステルなどの水酸基非含有（メタ）アクリレートと、２−ヒドロキシエチル（メタ）アクリレート、エチレングリコールメタクリル酸モノエステルなどの水酸基含有（メタ）アクリレートとの共重合物である（メタ）アクリルポリオール；ポリウレタンポリオール；ポリカプロラクトンジオール、ポリカプロラクトントリオールなどのポリエステルポリオール；シクロヘキサンジメタノールカーボネート、１，６−ヘキサンジオールカーボネートなどのポリカーボネートポリオール；ポリエチレングリコール、ポリプロピレングリコール、ポリテトラメチレングリコール、これらのプロピレンオキシド付加物、グリセリンのプロピレンオキシド付加物、ソルビトール、スクロースなどの糖類のプロピレンオキシド付加物、エチレンジアミンなどの活性水素を有する化合物のプロピレンオキシド付加物などのポリエーテルポリオールなどを使用することができる。ポリオールは一般に脂肪族化合物又は脂環式化合物である。
【００２９】
ポリイソシアネートとして、ヘキサメチレンジイソシアネート、２，２，４−トリメチルヘキサメチレンジイソシアネート、２，４，４−トリメチルヘキサメチレンジイソシアネート、リジンジイソシアネートなどの脂肪族ポリイソシアネート；イソホロンジイソシアネート、トランス及び／又はシス−１，４−シクロヘキサンジイソシアネート、ノルボルネンジイソシアネート、水添ジフェニルメタンジイソシアネートなどの脂環式ポリイソシアネート、それらのビュレット体、イソシアヌレート体又はアダクト体などの非黄変性ポリイソシアネートを使用することができる。ポリイソシアネートはブロッキング剤によってブロックされたブロックイソシアネートであってもよい。
【００３０】
ポリイソシアネートとポリオールとの当量比は、一般に、ポリオール１当量に対して、ポリイソシアネートが約０．７当量以上、約０．９当量以上、約２当量以下、又は約１．２当量以下である。
【００３１】
反応性ポリウレタン組成物は触媒を含んでもよい。触媒としてポリウレタン樹脂形成に一般に使用されるもの、例えばジ−ｎ−ブチルスズジラウレート、ナフテン酸亜鉛、オクテン酸亜鉛、トリエチレンジアミンなどを用いることができる。触媒の使用量は、一般に、組成物１００質量部に対して約０．００５質量部以上、又は約０．０１質量部以上、約０．５質量部以下又は約０．２質量部以下である。
【００３２】
反応性ポリウレタン組成物及びポリウレタン樹脂組成物は、例えば作業性、塗工性の向上を目的として、メチルエチルケトン、メチルイソブチルケトン、アセチルアセトンなどのケトン、トルエン、キシレンなどの芳香族炭化水素、エタノール、イソプロピルアルコールなどのアルコール、酢酸エチル、酢酸ブチルなどのエステル、テトラヒドロフラン、プロピレングリコールモノメチルエーテル、プロピレングリコールモノメチルエーテルアセテート、ジプロピレングリコールモノメチルエーテルアセテートなどのエーテルなどの有機溶剤をさらに含んでもよい。有機溶剤の使用量は、一般に、組成物１００質量部に対して約１質量部以上、又は約５質量部以上、約９０質量部以下又は約８０質量部以下である。
【００３３】
ポリウレタン樹脂組成物は溶剤として水を含む水系ポリウレタン樹脂組成物であってもよい。水系ポリウレタン樹脂組成物に含まれるポリウレタン樹脂は、ジアミン類などの鎖延長剤成分、カルボキシル基、スルホン酸基などのアニオン性基などを有してもよい。
【００３４】
一実施態様では、非黄変性透明ポリウレタン層は、（メタ）アクリルポリオール、ポリウレタンポリオール、及びポリカーボネートポリオールからなる群より選択される少なくとも１つのポリオール、特に（メタ）アクリルポリオールと、非黄変性ポリイソシアネートとを含む反応性ポリウレタン組成物の硬化物を含む。この実施態様によれば、耐溶剤性及び耐候性に優れたグラフィックフィルムを得ることができる。
【００３５】
非黄変性透明ポリウレタン層のガラス転移温度Ｔｇは約５０℃以上、又は約６０℃以上、約１００℃以下、又は約８０℃以下であってもよい。本開示におけるＴｇは、引張モード、周波数１０．０Ｈｚ、昇温速度５．０℃／分、−４０〜２００℃の温度範囲において粘弾性測定を行ったときの、損失正接ｔａｎδ（損失弾性率Ｅ”／貯蔵弾性率Ｅ’）のピーク温度である。上記ガラス転移温度を有する非黄変性透明ポリウレタン層は、優れた耐候性及び耐薬品性をグラフィックフィルムに付与することができる。
【００３６】
非黄変性透明ポリウレタン層の１２０℃における損失正接ｔａｎδは約０．１以下、又は約０．０５以下であってよい。本開示における損失正接ｔａｎδは、せん断モード、周波数０．０１Ｈｚで粘弾性測定を行って得られた値である。上記損失正接を有する非黄変性透明ポリウレタン層は、優れた耐候性及び耐薬品性をグラフィックフィルムに付与することができる。
【００３７】
非黄変性透明ポリウレタン層は、その他の任意成分として、ＵＶ吸収剤、光安定剤、熱安定剤、分散剤、可塑剤、フロー向上剤、レベリング剤などの添加剤を含んでもよい。
【００３８】
非黄変性透明ポリウレタン層の厚みは、一般に約３μｍ以上、約５μｍ以上、又は約１０μｍ以上である。非黄変性透明ポリウレタン層の厚みを上記範囲とすることで、グラフィックフィルムに耐候性及び耐薬品性を付与することができる。非黄変性透明ポリウレタン層の厚みは、一般に約５０μｍ以下、約３０μｍ以下、又は約２０μｍ以下である。非黄変性透明ポリウレタン層の厚みを上記範囲とすることで、グラフィックフィルムのエンボス加工部への追従性及び低温での耐衝撃性を良好なものとすることができる。
【００３９】
非黄変性透明ポリウレタン層上に透明層を設けて耐候性、耐溶剤性、耐薬品性、インク密着性などを向上させることができる。透明層の厚みは、一般に約１μｍ以上、約２μｍ以上、又は約３μｍ以上、約２０μｍ以下、約１０μｍ以下、又は約５μｍ以下である。
【００４０】
透明接着層に使用することができる接着剤として、次のものに限定されないが、例えば、（メタ）アクリル系ポリマー、天然ゴム、ブチルゴム、イソブチルゴム、ＳＢＲなどの合成ゴム、ポリエステル、ポリエーテル、シリコーン、ポリウレタンなどの粘着性ポリマー又は感熱接着性ポリマー、及び必要に応じて粘着付与剤、酸化防止剤、紫外線吸収剤、充填剤、可塑剤などの添加剤を含む、接着剤又は感圧接着剤を使用することができる。接着剤は架橋剤によって熱架橋又は放射線（例えば電子線又は紫外線）で架橋されたものでもよい。
【００４１】
透明接着層の厚みは様々であってよく、一般に、約３μｍ以上、約５μｍ以上、又は約１０μｍ以上、約５０μｍ以下、約３０μｍ以下、又は約２０μｍ以下とすることができる。これにより、グラフィックフィルムのエンボス加工部への追従性及び低温での耐衝撃性をより良好なものとすることができる。
【００４２】
グラフィック画像層は、グラフィックフィルムに装飾性又は意匠性を付与するために使用することができる。グラフィック画像層を含むグラフィックフィルムをライセンスプレートに用いると、ライセンスプレートの数字及び文字以外の背景部分に絵柄、パターン等を付与することができる。グラフィック画像層の例として、特殊な色合い、金属色などを呈するカラー層、及び木目、石目、ロゴ、絵柄などのパターン層が挙げられる。グラフィック画像層の材料として、例えば、無機顔料、有機顔料、光輝材などの顔料が、ポリ塩化ビニル／ポリ酢酸ビニル混合物、又はアクリル系樹脂を含むバインダーに分散されたインク組成物を使用することができる。いくつかの実施態様では、グラフィック画像層は、インクジェット印刷、スクリーン印刷、オフセット印刷、静電印刷、グラビア印刷等を用いて形成することができる。
【００４３】
一実施態様では、グラフィック画像層は、インクジェット印刷用インク組成物を用いて形成することができるインクジェット印刷層である。
【００４４】
グラフィック画像層の厚みは様々であってよく、一般に溶剤系インクを用いた場合は、約１μｍ以上、又は約２μｍ以上、約８μｍ以下、又は約５μｍ以下とすることができる。ＵＶ硬化型インクを用いた場合は、約１μｍ以上、又は約５μｍ以上、約３０μｍ以下、又は約２０μｍ以下とすることができる。
【００４５】
非黄変性ポリウレタン画像受容層は、インク組成物を受容してグラフィック画像層を担持する。非黄変性ポリウレタン画像受容層は、グラフィックフィルムの支持体としても機能することができる。非黄変性ポリウレタン画像受容層は、非黄変性透明ポリウレタン層について例示したポリウレタン樹脂を含んでもよく、同様の反応性ポリウレタン組成物又はポリウレタン樹脂組成物を用いて形成してもよい。
【００４６】
一実施態様では、非黄変性ポリウレタン画像受容層は、ポリエーテル系ポリウレタンを含む。ポリエーテル系ポリウレタンを含む非黄変性ポリウレタン画像受容層はインク組成物、特にインクジェット印刷用インク組成物の受容に好適である。ポリエーテル系ポリウレタンは、例えばポリオールとしてポリエーテルポリオールを用いることで形成することができる。ポリエーテル系ポリウレタンは脂肪族ポリエーテル系ポリウレタンであることが非黄変性の点で有利である。
【００４７】
一実施態様では、非黄変性ポリウレタン画像受容層は、ポリエーテル系ポリウレタンに加えてアクリル系ポリウレタンをさらに含む。この実施態様では、グラフィックフィルムの耐候性をより高めることができる。ポリエーテル系ポリウレタンとアクリル系ポリウレタンとの配合比は、固形分質量比で７０：３０〜９７：３、又は８０：２０〜９５：５とすることができる。アクリル系ポリウレタンは脂肪族アクリル系ポリウレタンであることが非黄変性の点で有利である。
【００４８】
一実施態様では、非黄変性ポリウレタン画像受容層は、ポリエーテル系ポリウレタンに加えてポリエステル系ポリウレタンをさらに含む。この実施態様では、グラフィックフィルムの耐油性をより高めることができる。ポリエーテル系ポリウレタンとポリエステル系ポリウレタンとの配合比は、固形分質量比で７０：３０〜９７：３、又は８０：２０〜９５：５とすることができる。ポリエステル系ポリウレタンは脂肪族ポリエステル系ポリウレタンであることが非黄変性の点で有利である。
【００４９】
非黄変性ポリウレタン画像受容層は顔料を用いて白色又は他の色に着色されていてもよく、透明であってもよい。一実施態様では、非黄変性ポリウレタン画像受容層は透明である。この実施態様では、非黄変性ポリウレタン画像受容層にインク組成物の一部が浸透した場合に、その浸透した部分の彩度も変化させずに視認することができるため、少量のインク組成物を用いて薄いグラフィック画像層を形成した場合であっても、広い角度にわたり高い鮮明度を示すグラフィック画像を有するグラフィックフィルムを提供することができる。
【００５０】
非黄変性ポリウレタン画像受容層は、その他の任意成分として、ＵＶ吸収剤、光安定剤、熱安定剤、分散剤、可塑剤、フロー向上剤、レベリング剤などの添加剤を含んでもよい。
【００５１】
非黄変性ポリウレタン画像受容層の厚みは、一般に約５μｍ以上、約１０μｍ以上、又は約１５μｍ以上である。非黄変性ポリウレタン画像受容層の厚みを上記範囲とすることで、グラフィックフィルムに十分な強度を付与することができる。非黄変性ポリウレタン画像受容層の厚みは、一般に約５０μｍ以下、約４０μｍ以下、又は約３０μｍ以下である。非黄変性ポリウレタン画像受容層の厚みを上記範囲とすることで、インク組成物を確実に受容してグラフィック画像層の鮮明性を担保し、グラフィックフィルムのエンボス加工部への追従性及び低温での耐衝撃性を良好なものとすることができる。
【００５２】
一実施態様では、オーバーラミネートフィルムの非黄変性透明ポリウレタン層及び画像担持フィルムの非黄変性ポリウレタン画像受容層の合計厚みは、約８０μｍ以下、約７０μｍ以下、又は約６０μｍ以下である。これにより、グラフィックフィルムのエンボス加工部への追従性をより高めることができる。
【００５３】
白色接着層は、グラフィックフィルムが適用される下地のベースプレートの色を隠蔽する。白色接着層は、透明接着層と同様の接着剤又は感圧接着剤に白色顔料を混合した白色接着剤又は白色感圧接着剤を使用して形成することができる。
【００５４】
白色顔料として、例えば炭酸亜鉛、酸化亜鉛、硫化亜鉛、及び二酸化チタン（酸化チタン）が挙げられる。白色度が高く分散性に優れることから二酸化チタンを特に有利に使用することができる。白色顔料は、球状、針状、平板状又はフレーク状などの様々な形状の粒子であってよく、分散性が良好であることから球状粒子であることが望ましい。白色顔料は、分散性をより高めるために、シラン、チタネートなどのカップリング剤で表面処理されていてもよい。白色顔料の分散性を高めるために、アミノ変性アクリルポリマーなどの高分子分散剤を用いてもよい。
【００５５】
白色顔料の平均一次粒径は、約０．１０μｍ以上、約０．１２μｍ以上、又は約０．１５μｍ以上、約０．５０μｍ以下、約０．４０μｍ以下、又は約０．３０μｍ以下であってよい。白色顔料の平均一次粒径を上記範囲とすることにより、白色顔料をより均一に接着剤に分散することができる。白色顔料の平均一次粒径は、レーザー回折／散乱式粒度分布測定を用いて決定することができる体積累積粒径Ｄ５０である。
【００５６】
白色接着層の厚みは様々であってよく、一般に、約１０μｍ以上、約１５μｍ以上、又は約２０μｍ以上、約１００μｍ以下、約８０μｍ以下、又は約７０μｍ以下とすることができる。白色接着層の厚みを約３０μｍ以上、又は約５０μｍ以上とすることで、白色接着層の隠蔽性をより高めて、鮮明なグラフィック画像を視認することができるライセンスプレートを提供することができる。一実施態様では、白色接着層の厚みは非黄変性ポリウレタン画像受容層の厚みよりも大きい。これにより、グラフィックフィルムのエンボス加工部への追従性及び低温での耐衝撃性をより良好なものとすることができる。白色接着層にアルミフレーク、カーボンブラック、フタロシアニン等の顔料を添加して、白色接着層の隠蔽性を向上させてもよく、及び／又は色相を調整してもよい。
【００５７】
本開示のグラフィックフィルムにおいて、非黄変性透明ポリウレタン層及び非黄変性ポリウレタン画像受容層の合計厚みは、透明接着層及び白色接着層の合計厚みよりも小さい。比較的剛性及び脆性が高いポリウレタン層の合計厚みを接着層の合計厚みよりも小さくすることで、グラフィックフィルムのエンボス加工部への追従性及び低温での耐衝撃性の両方を高めることができる。非黄変性透明ポリウレタン層及び非黄変性ポリウレタン画像受容層の合計厚みと透明接着層及び白色接着層の合計厚みの比（非黄変性透明ポリウレタン層及び非黄変性ポリウレタン画像受容層の合計厚み／透明接着層及び白色接着層の合計厚み）は１未満であり、好ましくは約０．７以下、より好ましくは約０．５以下である。
【００５８】
非黄変性透明ポリウレタン層及び非黄変性ポリウレタン画像受容層の合計厚みと透明接着層及び白色接着層の合計厚みの比（非黄変性透明ポリウレタン層及び非黄変性ポリウレタン画像受容層の合計厚み／透明接着層及び白色接着層の合計厚み）は、一般に約０．１５以上、約０．２以上、又は約０．３以上である。これにより、グラフィックフィルムに十分な強度を付与することができる。
【００５９】
グラフィックフィルムは、画像担持フィルムの非黄変性ポリウレタン画像受容層と白色接着層の間に再帰反射層を有してもよい。この実施態様では、非黄変性ポリウレタン画像受容層が透明であることが再帰反射層の再帰反射性能を発揮させるのに有利である。再帰反射層は、入射した光を発光源に戻す方向に反射するように構成されたビーズ又はキューブコーナー素子を含むことができる。
【００６０】
再帰反射層の厚みは様々であってよく、一般に、約４０μｍ以上、又は約５０μｍ以上、約１００μｍ以下、又は約６０μｍ以下とすることができる。
【００６１】
再帰反射層と非黄変性ポリウレタン画像受容層とが、透明接合層を介して接着されていてもよい。透明接合層は、透明接着層と同様の接着剤又は感圧接着剤を用いて形成することができる。透明接合層の厚みは、一般に約１μｍ以上、又は約２μｍ以上、約３０μｍ以下、又は約１５μｍ以下とすることができる。
【００６２】
グラフィックフィルムが再帰反射層を有する実施態様において、グラフィックフィルムに入射し反射される光の行路上にある、グラフィックフィルムのいずれかの層が、セシウムタングステン酸化物（ＣＷＯ）などの赤外線吸収剤、酸化チタン、酸化亜鉛、蛍光増白剤などの白色度向上材料などを含んでもよい。
【００６３】
グラフィックフィルムは、製造時、運搬時、保管時又は使用時における、非黄変性透明ポリウレタン層及び／又は白色接着層の保護などを目的として、非黄変性透明ポリウレタン層及び／又は白色接着層の上にライナーを有してもよい。
【００６４】
ライナーとして、例えば、紙；ポリエチレン、ポリプロピレン、ポリエステル、酢酸セルロースなどのプラスチック材料；このようなプラスチック材料で被覆されたラミネート紙などを挙げることができる。これらのライナーは、シリコーンなどにより剥離処理した表面を有してもよい。ライナーの厚みは、一般に、約５μｍ以上、約１５μｍ以上又は約２５μｍ以上、約３００μｍ以下、約２００μｍ以下又は約１５０μｍ以下とすることができる。
【００６５】
一実施態様では、グラフィックフィルムの厚みは約２００μｍ以下、約１５０μｍ以下、又は約１２０μｍ以下である。グラフィックフィルムの厚みにライナーの厚みは含まない。この実施態様では、グラフィックフィルムのエンボス加工部への追従性をより高めることができる。
【００６６】
一実施態様では、グラフィックフィルムの厚みは約５０μｍ以上、約６０μｍ以上、又は約８０μｍ以上である。この実施態様では、ライセンスプレート用途に必要な強度をグラフィックフィルムに付与することができる。
【００６７】
グラフィックフィルムは、耐久性の観点から約５Ｎ／２５ｍｍ以上、約１０Ｎ／２５ｍｍ以上、又は約２０Ｎ／２５ｍｍ以上の破断強度を有することが有利である。グラフィックフィルムは、製造容易性の観点から、約２００Ｎ／２５ｍｍ以下、約１７５Ｎ／２５ｍｍ以下、又は約１５０Ｎ／２５ｍｍ以下の破断強度を有することが有利である。本開示において、破断強度はＪＩＳ  Ｚ  ０２３７に準拠して測定される値である。
【００６８】
グラフィックフィルムは、エンボス加工又はデボス加工時のクラック発生の防止、及びベースプレートからの浮き上がり防止の観点から、約６０Ｎ／２５ｍｍ以下、又は約５０Ｎ／２５ｍｍ以下の５％伸び張力を有することが有利である。グラフィックフィルムは、機械強度の観点から、約１Ｎ／２５ｍｍ以上、又は約２Ｎ／２５ｍｍ以上の５％伸び張力を有することが有利である。本開示において、５％伸び張力はＪＩＳ  Ｚ  ０２３７に準拠して測定される値である。
【００６９】
本開示のグラフィックフィルムは低温での耐衝撃性に優れている。一実施態様では、ＪＩＳ  Ｋ５６００−５−３（ＡＳＴＭ  Ｄ  ２７９４）に準拠して、試験温度０℃、−１０℃、又は−２０℃で耐衝撃性試験を行ったときにフィルムに割れが生じない。耐衝撃性試験は、ＩＭ−２０１  ＤｕＰｏｎｔ（登録商標）式試験機（テスター産業株式会社）を使用し、錘５００ｇｆ、落下高さ５００ｍｍ、撃芯直径６．３ｍｍで、錘をグラフィックフィルム表面に落下させて外観を確認することにより行われる。
【００７０】
グラフィックフィルムは例えば以下の方法によって製造することができる。剥離処理を有するライナー上に画像受容層組成物を塗布及び乾燥して非黄変性ポリウレタン画像受容層を形成する。次に、剥離処理を有するライナー上に白色接着剤を塗布及び乾燥して白色接着層を形成する。画像受容層と白色接着層とを対向させて貼り合わせることにより、ライナーで挟まれた画像受容フィルムを作製する。画像受容フィルムの画像受容層上のライナーを除去し、画像受容層の上にインクジェット印刷などによりグラフィック画像層を形成して、画像担持フィルムを作製する。
【００７１】
次いで、剥離処理を有するライナー上に透明ポリウレタン層組成物を塗布及び乾燥して非黄変性透明ポリウレタン層を形成する。次に、剥離処理を有するライナー上に透明接着剤を塗布及び乾燥して透明接着層を形成する。非黄変性透明ポリウレタン層と透明接着層とを対向させて貼り合わせてライナーを除去することにより、オーバーラミネートフィルムを作製する。
【００７２】
オーバーラミネートフィルムの透明接着層が画像担持フィルムのグラフィック画像層と対向するように、オーバーラミネートフィルムを画像担持フィルムに貼り合わせてグラフィックフィルムを得ることができる。
【００７３】
塗布手段としては、通常のコーター、例えば、バーコーター、ナイフコーター、ロールコーター、ダイコーター、グラビアコーター等を用いることができる。画像受容層組成物又は透明ポリウレタン層組成物を溶融押出等によってフィルムの形態にして、白色接着層又は透明接着層に貼り合わせて画像担持フィルム又はオーバーラミネートフィルムを作製することもできる。
【００７４】
一実施態様では、上記グラフィックフィルム及びベースプレートを含むグラフィックフィルム積層プレートが提供される。グラフィックフィルム積層プレートは、ベースプレートの上又はその上方に、グラフィックフィルムを適用することにより形成することができる。「ベースプレートの上に」とは、グラフィックフィルムがベースプレートに直接接触して適用されることを意味し、「ベースプレートの上方に」とは、グラフィックフィルムがベースプレートに直接接触せずに、例えばベースプレート上の下地塗装層などの他の層を介して配置されていることを意味する。本開示で他の層について言及される「上」及び「上方」の定義も同様である。
【００７５】
ベースプレートとして、一般に金属板又は樹脂板を使用することができる。金属板として、アルミニウム板、ステンレス板、鉄板などが挙げられる。樹脂板として、ポリカーボネート板、ポリエステル板、塩化ビニル板などが挙げられる。必要に応じて、これらの板材をフレームなどの形状に成形加工してもよい。
【００７６】
一実施態様では、上記グラフィックフィルム及びベースプレートを含むライセンスプレートが提供される。一実施態様において、ライセンスプレートは非反射型である。
【００７７】
ライセンスプレートは、一般に、数字、文字、グラフィック、パターン又はそれらの組み合わせを含むことができる。一実施態様では、ライセンスプレートの外観は、政府及び／又は管轄地域で規定されている。別の実施態様では、数字、文字などの表示部は、印刷層を用いて形成することができる。さらに別の実施態様では、表示部をエンボス部（凸部）又はデボス部（凹部）と印刷層とを組み合わせて形成することもできる。エンボス部及びデボス部の深さは、一般にそれぞれ約１ｍｍ以上、約２ｍｍ以下であるが、この範囲に限定されない。
【００７８】
印刷層は、一般にロールコート用インクと呼ばれる溶剤系のインクを用いて形成される。印刷層は、顔料、及びメラミン樹脂、アルキド樹脂、ウレタン樹脂、これらの混合樹脂などのバインダーを含むインク組成物を、ロールコーティングを用いてグラフィックフィルムの非黄変性透明ポリウレタン層の上に適用し、所定の温度及び時間で焼き付けることによって形成することができる。インク組成物として、具体的には、ＮＳＰ−ＵＰ  ４０１Ｋ−１  Ｇｒｅｅｎ（日弘ビックス株式会社）、一液加熱硬化型インキであるＭＥＧスクリーンインキ（帝国インキ製造株式会社）等を使用することができる。
【００７９】
一実施態様のライセンスプレートの製造方法は、ベースプレートを提供する工程と、ベースプレートの上又はその上方に、上述したグラフィックフィルムを適用してグラフィックフィルム積層プレートを形成する工程と、グラフィックフィルム積層プレートをエンボス加工又はデボス加工する工程と、エンボス加工又はデボス加工されたグラフィックフィルム積層プレートの凸部又は凹部に印刷層を形成する工程と、を含む。
【００８０】
本開示のライセンスプレートの製造方法を、図２Ａ〜２Ｅを参照しながら例示的に説明するが、ライセンスプレートの製造方法はこれに限られない。
【００８１】
図２Ａに示すグラフィックフィルムは、グラフィックフィルム１０の白色接着層の上にライナー４０が配置されている。
【００８２】
図２Ｂに示すように、ライナー４０を取り除き、白色接着層をアルミニウム板などのベースプレート５０に接着して積層することにより、グラフィックフィルム積層プレート６０を形成する。
【００８３】
次に、図２Ｃに示すように、ブランクプレスダイ７０を用いて、グラフィックフィルム積層プレート６０を所望の大きさにブランクプレスして切り出す。
【００８４】
図２Ｄに示すように、切り出されたグラフィックフィルム積層プレート６０を、常温下でエンボス及び／又はデボス加工することにより、ライセンスプレートの表示部及び辺縁のフレーム部を形成する。図２Ｄでは、凸部（エンボス部）は表示部の台座として示されている。フレーム部はライセンスプレートの変形を防止するための強度をライセンスプレートに付与することができる。
【００８５】
図２Ｅに示すように、エンボス加工されたグラフィックフィルム積層プレート６０の凸部（エンボス部）に印刷層６２をロールコーティングなどによって形成する。このようにして、グラフィックフィルム１０を含むライセンスプレートを作製することができる。一実施態様では、グラフィックフィルムは優れた耐溶剤性を有しており、ライセンスプレートの最表面にさらにクリア保護層を付与しなくても印刷層を印刷してそのまま使用することができる。
【００８６】
本開示のグラフィックフィルムは、上述のライセンスプレートに加えて、例えば交通標識、看板などに適用することができる。本開示のグラフィックフィルムを自動車又は建築物の装飾フィルム又はシートなどとして使用することもできる。
【実施例】
【００８７】
以下の実施例において、本開示の具体的な実施態様を例示するが、本発明はこれに限定されない。部及びパーセントは全て、特に明記しない限り質量による。
【００８８】
本実施例において使用した材料を表１に示す。
【００８９】
【表１】
2019206145.tif 000003
【００９０】
例１
画像受容層組成物の調製
ＰＵ１とＰＵ２をミキサー（ＴＫ  Ａｕｔｏ  Ｈｏｍｏ  Ｍｉｘｅｒ、プライミクス株式会社）を用いて混合して、画像受容層組成物（ポリウレタン樹脂組成物）を調製した。ＰＵ１とＰＵ２の配合比は固形分換算で１００：１０であった。組成物の固形分は約３０％であった。
【００９１】
白色接着剤の調製
白色顔料と分散剤のプレミックスを調製した。プレミックスはＰＧ１、Ｄ１及びメチルエチルケトン（ＭＥＫ）を含み、ＰＧ１とＤ１の配合比は固形分換算で５：１であった。組成物の固形分は約６６％であった。プレミックスとＡＤＨ１を混合して白色接着剤を調製した。ＡＤＨ１、ＰＧ１、Ｄ１の配合比は固形分換算で１００：５０：１０であった。ＣＬ１を白色接着剤に添加した。ＡＤＨ１とＣＬ１の配合比は固形分換算で１００：０．２であった。組成物の固形分は約３５％であった。
【００９２】
画像担持フィルムの作製
画像受容層組成物を剥離処理付きの厚み５０μｍのポリエステルフィルム（ＪＣＷ２０００、スリーエムジャパン株式会社）上にナイフコーターで塗布し、９５℃で５分間乾燥して、厚み約２０μｍの透明な非黄変性ポリウレタン画像受容層を得た。次に白色接着剤をシリコーン処理付きの両面ポリエチレンラミネート剥離紙上にナイフコーターで塗布し、９５℃で５分間乾燥し、厚み約６５μｍの白色接着層を得た。白色接着層と画像受容層を貼り合わせ、ポリエステルフィルムを除去し、画像受容層の上にインクジェット印刷により厚み６μｍのグラフィック画像層を形成して、画像担持フィルムを得た。
【００９３】
オーバーラミネートフィルムの作製
ＡＰ１とＩＳＯ１を用いて反応性ポリウレタン組成物（２液型）を用意した。ＡＰ１とＩＳＯ１の配合比は固形分換算で１００：３９であった。ＡＰ１とＩＳＯ１を混合して剥離処理付きの厚み５０μｍのポリエステルフィルム（ＡＣＷ２００、スリーエムジャパン株式会社）上にナイフコーターで塗布し、９５℃で２分間、１５５℃で２分間乾燥し、厚み約５μｍの非黄変性透明ポリウレタン層を得た。次にＡＤＨ１とＣＬ２を混合して透明接着剤を調製した。ＡＤＨ１とＣＬ２の配合比は固形分換算で１００：０．２であった。透明接着剤をシリコーン処理付きの両面ポリエチレンラミネート剥離紙上にナイフコーターで塗布し、９５℃で５分間乾燥し、厚み約１０μｍの透明接着層を得た。透明接着層と非黄変性透明ポリウレタン層を貼り合わせ、ポリエステルフィルムを除去して、オーバーラミネートフィルムを得た。
【００９４】
グラフィックフィルムの作製
オーバーラミネートフィルムの透明接着層が画像担持フィルムのグラフィック画像層と対向するように、オーバーラミネートフィルムを画像担持フィルムに貼り合わせて例１のグラフィックフィルムを得た。例１のグラフィックフィルムは、上からオーバーラミネートフィルム（厚み５μｍの非黄変性透明ポリウレタン層、及び厚み１０μｍの透明接着層）、画像担持フィルム（インクジェット印刷層、厚み２０μｍの透明な非黄変性ポリウレタン画像受容層、及び厚み６５μｍの白色接着層）、及び剥離紙を含む積層体であった。
【００９５】
例２
非黄変性透明ポリウレタン層の厚みを１０μｍに変更した以外は例１と同様に例２のグラフィックフィルムを作製した。
【００９６】
例３
非黄変性透明ポリウレタン層の厚みを２０μｍに変更した以外は例１と同様に例３のグラフィックフィルムを作製した。
【００９７】
例４
非黄変性透明ポリウレタン層の厚みを３０μｍに変更した以外は例１と同様に例４のグラフィックフィルムを作製した。
【００９８】
例５
画像受容層組成物の調製
ＰＵ１とＰＵ２をミキサー（ＴＫ  Ａｕｔｏ  Ｈｏｍｏ  Ｍｉｘｅｒ、プライミクス株式会社）を用いて混合して、画像受容層組成物（ポリウレタン樹脂組成物）を調製した。ＰＵ１とＰＵ２の配合比は固形分換算で１００：１０であった。組成物の固形分は約３０％であった。
【００９９】
白色接着剤の調製
白色顔料と分散剤のプレミックスを調製した。プレミックスはＰＧ１、Ｄ１及びメチルエチルケトン（ＭＥＫ）を含み、ＰＧ１とＤ１の配合比は固形分換算で５：１であった。組成物の固形分は約６６％であった。プレミックスとＡＤＨ１を混合して白色接着剤を調製した。ＡＤＨ１、ＰＧ１、Ｄ１の配合比は固形分換算で１００：５０：１０であった。ＣＬ１を白色接着剤に添加した。ＡＤＨ１とＣＬ１の配合比は固形分換算で１００：０．２であった。組成物の固形分は約３５％であった。
【０１００】
画像担持フィルムの作製
画像受容層組成物を剥離処理付きの厚み５０μｍのポリエステルフィルム（ＪＣＷ２０００、スリーエムジャパン株式会社）上にナイフコーターで塗布し、９５℃で５分間乾燥して、厚み約２０μｍの透明な非黄変性ポリウレタン画像受容層を得た。次に白色接着剤をシリコーン処理付きの両面ポリエチレンラミネート剥離紙上にナイフコーターで塗布し、９５℃で５分間乾燥し、厚み約３０μｍの白色接着層を得た。白色接着層と画像受容層を貼り合わせ、ポリエステルフィルムを除去し、画像受容層の上にインクジェット印刷により厚み６μｍのグラフィック画像層を形成して、画像担持フィルムを得た。
【０１０１】
オーバーラミネートフィルムの作製
画像受容層組成物を剥離処理付きの厚み５０μｍのポリエステルフィルム（ＡＣＷ２００、スリーエムジャパン株式会社）上にナイフコーターで塗布し、９５℃で５分間乾燥し、厚み約２０μｍの非黄変性透明ポリウレタン層を得た。次にＡＤＨ１とＣＬ２を混合して透明接着剤を調製した。ＡＤＨ１とＣＬ２の配合比は固形分換算で１００：０．２であった。透明接着剤をシリコーン処理付きの両面ポリエチレンラミネート剥離紙上にナイフコーターで塗布し、９５℃で５分間乾燥し、厚み約３０μｍの透明接着層を得た。透明接着層と非黄変性透明ポリウレタン層を貼り合わせ、ポリエステルフィルムを除去して、オーバーラミネートフィルムを得た。
【０１０２】
グラフィックフィルムの作製
オーバーラミネートフィルムの透明接着層が画像担持フィルムのグラフィック画像層と対向するように、オーバーラミネートフィルムを画像担持フィルムに貼り合わせて例５のグラフィックフィルムを得た。例５のグラフィックフィルムは、上からオーバーラミネートフィルム（厚み２０μｍの非黄変性透明ポリウレタン層、及び厚み３０μｍの透明接着層）、画像担持フィルム（インクジェット印刷層、厚み２０μｍの透明な非黄変性ポリウレタン画像受容層、及び厚み３０μｍの白色接着層）、及び剥離紙を含む積層体であった。
【０１０３】
例６
非黄変性透明ポリウレタン層の厚みを１０μｍに変更した以外は例５と同様に例６のグラフィックフィルムを作製した。
【０１０４】
例７
画像担持フィルムの白色接着層の厚みを６５μｍに変更した以外は例５と同様に例７のグラフィックフィルムを作製した。
【０１０５】
例８
非黄変性透明ポリウレタン層の厚みを１０μｍ、画像担持フィルムの白色接着層の厚みを６５μｍに変更した以外は例５と同様に例８のグラフィックフィルムを作製した。
【０１０６】
例９
画像担持フィルムの白色接着層の厚みを４０μｍに変更した以外は例５と同様に例９のグラフィックフィルムを作製した。
【０１０７】
例１０
非黄変性透明ポリウレタン層の厚みを１０μｍ、画像担持フィルムの白色接着層の厚みを４０μｍに変更した以外は例５と同様に例１０のグラフィックフィルムを作製した。
【０１０８】
比較例１
厚み１５０μｍの非黄変性透明ポリウレタン層、及び厚み４０μｍの透明接着層からなるオーバーラミネートフィルムを作製した。厚み６μｍのインクジェット印刷層、厚み７０μｍの透明な非黄変性ポリウレタン画像受容層、及び厚み３０μｍの白色接着層からなる画像担持フィルムを作製した。オーバーラミネートフィルムと画像担持フィルムのインクジェット印刷面を貼り合わせて比較例１のグラフィックフィルムを作製した。
【０１０９】
比較例２
厚み５０μｍの透明ポリ塩化ビニルフィルム層、及び厚み３０μｍの透明アクリル粘着剤層からなるオーバーラミネートフィルムを作製した。厚み６μｍのインクジェット印刷層、厚み９０μｍの白色ポリ塩化ビニルフィルム画像受容層、及び厚み３０μｍの透明アクリル粘着剤層からなる画像担持フィルムを作製した。オーバーラミネートフィルムと画像担持フィルムのインクジェット印刷面を貼り合わせて比較例２のグラフィックフィルムを作製した。
【０１１０】
比較例３
厚み２０μｍの非黄変性透明ポリウレタン層、及び厚み１０μｍの透明接着層からなるオーバーラミネートフィルムを作製した。厚み６μｍのインクジェット印刷層、厚み５０μｍの透明な非黄変性ポリウレタン画像受容層、及び厚み２０μｍの白色接着層からなる画像担持フィルムを作製した。オーバーラミネートフィルムと画像担持フィルムのインクジェット印刷面を貼り合わせて比較例３のグラフィックフィルムを作製した。
【０１１１】
比較例４
厚み１０μｍの非黄変性透明ポリウレタン層、及び厚み１０μｍの透明接着層からなるオーバーラミネートフィルムを作製した。厚み６μｍのインクジェット印刷層、厚み４０μｍの透明な非黄変性ポリウレタン画像受容層、及び厚み２０μｍの白色接着層からなる画像担持フィルムを作製した。オーバーラミネートフィルムと画像担持フィルムのインクジェット印刷面を貼り合わせて比較例４のグラフィックフィルムを作製した。
【０１１２】
５％伸び張力
試験片をＪＩＳ  Ｚ  ０２３７に準拠して測定した。
【０１１３】
エンボス性試験
試験片を１ｍｍ厚のアルミ板（Ａ１１００）に室温下で貼り付けた。試験片に漢字及び数字をエンボスマシン（株式会社アマダ）でエンボス加工した。エンボス圧力は約１５ＭＰａであった。エンボス金型の間隔は約１．２５ｍｍであった。試験片の断面を光学顕微鏡で観察した。アルミ板から試験片の浮きが確認されなかった場合、「良好」と判断した。アルミ板から試験片の浮きが確認された場合、「不良」と判断した。
【０１１４】
耐衝撃性試験
ＪＩＳ  Ｋ５６００−５−３（ＡＳＴＭ  Ｄ  ２７９４）に準拠して耐衝撃性試験を行った。ＩＭ−２０１  ＤｕＰｏｎｔ（登録商標）式試験機（テスター産業株式会社）を使用した。錘５００ｇｆ、落下高さ５００ｍｍ、撃芯直径６．３ｍｍで、錘をグラフィックフィルム表面に落下し外観を確認した。試験温度は０℃、−１０℃、−２０℃であった。フィルム割れが確認されなかった場合、「良好」と判断した。フィルム割れが確認された場合、「不良」と判断した。
【０１１５】
評価結果を表２に示す。
【０１１６】
【表２】
2019206145.tif 000004
【符号の説明】
【０１１７】
１０    グラフィックフィルム
２０    オーバーラミネートフィルム
２２    非黄変性透明ポリウレタン層
２４    透明接着層
３０    画像担持フィルム
３２    グラフィック画像層
３４    非黄変性ポリウレタン画像受容層
３６    白色接着層
４０    ライナー
５０    ベースプレート
６０    グラフィックフィルム積層プレート
６２    印刷層
７０    ブランクプレスダイ
【図１】
2019206145.tif 000005
【図２Ａ】
2019206145.tif 000006
【図２Ｂ】
2019206145.tif 000007
【図２Ｃ】
2019206145.tif 000008
【図２Ｄ】
2019206145.tif 000009
【図２Ｅ】
2019206145.tif 000010